(57)【要約】      （修正有）【課題】吸音体の大型化を招くことなく、低周波領域において高度な吸音効果を達成することができる吸音体を提供する。【解決手段】貫通孔を有する枠体と、枠体の貫通孔を覆う吸音材を備え、吸音材の下式（１）で求められる第１の貯蔵弾性率Ｅ１が９．７×１０６以上で、下式（２）で求められる第２の貯蔵弾性率Ｅ２が３４６以下の吸音体。（Ｅ’は貯蔵弾性率の測定値、Ｔ１は吸音材の厚み、Ｔ２は枠体の厚み、Ｇは吸音材の比重、Ｄは枠体の貫通孔の直径を表す。）2008096826.tif 000011【選択図】なし【特許請求の範囲】
【請求項１】
貫通孔が形成された枠体と、該貫通孔の一方の開口を覆う吸音材を有し、
前記吸音材の下記数式（１）で求められる第１の貯蔵弾性率Ｅ１が９．７×１０６以上であり、下記数式（２）で求められる第２の貯蔵弾性率Ｅ２が３４６以下であることを特徴とする吸音体。
【数１】
2008096826.tif 000010
（式中、Ｅ’は貯蔵弾性率の測定値（単位：Ｐａ）を表し、Ｔ１は吸音材の厚み（単位：ｍｍ）を表し、Ｔ２は枠体の厚み（単位：ｍｍ）を表し、Ｇは吸音材の比重（単位：ｇ／ｃｍ３）を表し、Ｄは枠体の貫通孔の直径（単位：ｍｍ）を表す。）
【発明の詳細な説明】
【技術分野】
【０００１】
本発明は吸音体に関する。
【背景技術】
【０００２】
騒音は、振動とともに身近な問題であり、吸音体への要求は依然として高い。また、用途や目的に応じて要求特性も多岐にわたり、最近では、低周波領域での吸音性能が高い材料が望まれている。
従来より用いられている吸音材料として、例えば、グラスウール、ロックウールのように繊維を綿状またはボード状に成型した材料や、ポリウレタンフォームのように高分子材料を発泡させた材料などの多孔質材料が用いられる。これらの多孔質材料に音波が入射すると、音波が材料内の隙間の空気を振動させるため、空気自身の粘性および周囲との摩擦によって、振動エネルギーの一部が熱エネルギーに変換、散逸されて吸音効果が得られる。
【０００３】
低周波領域における吸音性能の向上を目的とした吸音体として、例えば下記特許文献１には、音響的に透明な２枚のシートの間の空間に粉体を充填してなる粉体含有シート状物を断熱材層に積層一体化した構成が開示されており、この構成においては、粉体粒子の縦振動により低周波領域での吸音が得られる旨が記載されている。
下記特許文献２には、可撓性を有するベースフィルム上にバインダー接着剤により微細な粒子を接着してなる吸音層と、弾性層とを面接着してなる吸音体が開示されている。この吸音体において、ベースフィルムの厚さ、粒子の重さや大きさ、およびバインダー接着剤の粘性によって、吸音効果が得られる音域を変えることができる旨が記載されている。
下記特許文献３には、通気性材料の一面に通気止めフィルムを積層するとともに、該通気性材料の一面に凹部を設けるなどして、通気性材料と通気止めフィルムとが接触していない部分を形成することにより、共振効果による膜振動を利用して、広い周波数領域で吸音効果が得られるようにした吸音体が記載されている。
【特許文献１】特開平９−１７０２７６号公報
【特許文献２】特開平７−１４０９８５号公報
【特許文献３】特開２００４−１３０７３１号公報
【発明の開示】
【発明が解決しようとする課題】
【０００４】
しかしながら、上記特許文献１〜３に記載されている吸音体では、５００Ｈｚ以下の低周波数領域において、吸音率が０．５以上となるような高度な吸音効果を達成することは難しい。
図７は、発泡ウレタン（厚さ１０、２０、５０ｍｍ）、フェルト（厚さ１０、５０ｍｍ）、エチレン−酢酸ビニル共重合体の発泡体（発泡ＥＶＡ、厚さ１０ｍｍ）について、吸音率の周波数特性を測定した結果を示すグラフである。横軸は周波数（単位：Ｈｚ）、縦軸は吸音率を示す。
従来の多孔質材料にあっては、例えば図７に示すように、厚みを増大させれば低周波領域での吸音率が向上し、例えば発泡ウレタンの厚さを５０ｍｍにすれば４５０〜５００Ｈｚの周波数領域において、０．５〜０．６程度の吸音率を達成することが可能である。
しかしながら、多孔質材料の厚みを増大させると、吸音体が大型化するため好ましくない。
本発明は前記事情に鑑みてなされたもので、吸音体の大型化を招くことなく、低周波領域において高度な吸音効果を達成することができる吸音体を提供することを目的とする。
【課題を解決するための手段】
【０００５】
前記課題を解決するために、本発明の吸音体は、貫通孔が形成された枠体と、該貫通孔の一方の開口を覆う吸音材を有し、前記吸音材の下記数式（１）で求められる第１の貯蔵弾性率Ｅ１が９．７×１０６以上であり、下記数式（２）で求められる第２の貯蔵弾性率Ｅ２が３４６以下であることを特徴とする。
【０００６】
【数１】
2008096826.tif 000002
【０００７】
（式中、Ｅ’は貯蔵弾性率の測定値（単位：Ｐａ）を表し、Ｔ１は吸音材の厚み（単位：ｍｍ）を表し、Ｔ２は枠体の厚み（単位：ｍｍ）を表し、Ｇは吸音材の比重（単位：ｇ／ｃｍ３）を表し、Ｄは枠体の貫通孔の直径（単位：ｍｍ）を表す。）
【発明の効果】
【０００８】
本発明によれば、吸音体の大型化を招くことなく、低周波領域において高度な吸音効果を達成することができる吸音体が得られる。
【発明を実施するための最良の形態】
【０００９】
まず、上記数式（１）、（２）について説明する。
板状または膜状の吸音材と、背後空気層とで構成される吸音体にあっては、特定の周波数（共鳴周波数）の音波が吸音体に入射すると、共振が生じて吸音されると考えられており、該共鳴周波数を与える理論式として、下記数式（３）が知られている。該数式（３）では吸音材自身の曲げに対する剛性と、背後空気層の弾性が考慮されているが、該数式（３）で求められる共振周波数と、実際の吸音体において吸音が生じる周波数とが必ずしも一致しないことも知られており、一般的には下記数式（４）が用いられている（「吸音材料」子安勝著、技報堂出版、１９７６年、第２０〜２１頁）。
【００１０】
【数２】
2008096826.tif 000003
【００１１】
上記数式（３）において、ｌ、ｍは任意の自然数であり、共鳴周波数ｆ０（ｌ、ｍ）はｌ、ｍの値によっていくつかの値をとり得るが、実際にはｌ＝ｍ＝１、すなわち吸音材の基本振動に対応する共鳴周波数が最も重要であるとされている。
上記数式（３）、（４）において、ｃは空気中の音速度（m／ｓ）、Ｍは吸音材の面密度（ｋｇ／ｍ２）、ρは空気の密度（ｋｇ／ｍ３）、Ｌは背後空気層の厚さ（ｍ）、Ｅは吸音材のヤング率（Ｎ／ｍ２）、ｔは吸音材の厚さ（ｍ）、σはポアソン比、ａ、ｂは長方形の吸音材の縦、横の長さ（ｍ）を示す。
上記数式（４）におけるＫは、共振周波数の実測値から求められる値であり、数式（３）におけるルート内の第２項に対応する値である。なお該数式（４）におけるＫは、吸音材の周囲の支持条件により大きく変化するため、吸音材の剛性を示すＥの値からＫを計算により求めることはできない。
【００１２】
本発明者等は、吸音体の構造と共鳴周波数との関係をさらに明らかにすべく、数式（３）におけるルート内の第２項に着目して鋭意研究を行った。その結果、該第２項の中でも、特に「Ｅｔ３／Ｍ」の１／２乗の値と、吸音が生じる周波数（以下、吸音周波数ということもある。）との相関が高いことを知見した。また該Ｅ（吸音材のヤング率）に代えて、共振曲線に基づく曲げ振動法により測定された貯蔵弾性率（Ｅ’）の値を用いることにより、「Ｅ’ｔ３／Ｍ」の１／２乗の値と吸音周波数との相関が得られることを見出した。さらに、理論式ではｔの3乗であるが、ｔの2乗、つまり 「Ｅ’ｔ２／Ｍ」の１／２乗の値と、吸音周波数とのより高い相関が得られることを見出した。
数式（３）では、板の共鳴周波数を決める為に、板自身の曲げに対する剛性を考慮して、板の曲げモーメントを用いた式になっている。それに対して、本発明では、ｔの3乗でなく、ｔの2乗で高い相関が得られていることから、単純な曲げではない振動が起きているものと考える。
この「Ｅ’ｔ２／Ｍ」は、Ｍ＝Ｇ×ｔ（Ｇは吸音材の比重）よりＧを用いて表すと「Ｅ’ｔ／Ｇ」となり、吸音材の厚みｔをＴ１に置き換えると「（Ｅ’×Ｔ１）／Ｇ」となる。これは本発明にかかる数式（１）、（２）におけるルート内の項である。
ここで、本発明における粘弾貯蔵率Ｅ’の測定値は  ＪＩＳ  Ｋ７２４４−３（曲げ振動）に準処する測定方法により、サンプルサイズを長さ２０ｍｍ、幅５ｍｍ、厚み２ｍｍとし、測定条件を歪振幅６μｍ、２５℃、２０Ｈｚとして得られる値（単位：Ｐａ）である。該粘弾貯蔵率Ｅ’の測定周波数は、一般的に測定可能な範囲（０．２〜５０Hz）の中で、実際の吸音周波数により近いという理由で２０Ｈｚを採用した。（なお、５０Hzではデータのばらつきが多い為、２０Hzとした。）
【００１３】
また吸音周波数は、背後空気層の厚さ、すなわち枠体の厚み（Ｔ２）、および枠体の貫通孔の直径（Ｄ）とも相関があり、該Ｔ２が大きいほど吸音周波数は低下し、該Ｄが大きいほど吸音周波数は低下する。したがって、前記「（Ｅ’×Ｔ１）／Ｇ」の１／２乗の値を、Ｔ２で割り、さらにＤで割った値（下記数式（５）で表されるＥ２）は、吸音周波数と良好な相関を示す。
【００１４】
【数３】
2008096826.tif 000004
【００１５】
さらに、後述の参考例１に示すように、背後空気層の厚さ、すなわち枠体の厚み（Ｔ２）と吸音周波数との関係を詳細に検討した結果、両者の間には図５のグラフで示される関係があることが判明した。この関係に基づいて上記数式（５）におけるＴ２を補正することにより上記数式（２）が得られる。
【００１６】
また吸音率に関しては、従来これを導く理論式は知られていない。本発明者等は、前記「（Ｅ’×Ｔ１）／Ｇ」の１／２乗の値と吸音率との関係に着目して、各種の吸音体について実測を行った.結果、該「（Ｅ’×Ｔ１）／Ｇ」の１／２乗の値と吸音率とは相関があることを知見した。
さらに、吸音率は、背後空気層の厚さ、すなわち枠体の厚み（Ｔ２）、および枠体の貫通孔の直径（Ｄ）とも相関があり、該Ｔ２が大きいほど吸音率は増加し、該Ｄが大きいほど吸音率は増加することから、前記「（Ｅ’×Ｔ１）／Ｇ」の１／２乗の値に、Ｔ２を乗じ、さらにＤを乗じた値（上記数式（１）で表されるＥ１）が、吸音率と良好な相関を示すことを見出した。
【００１７】
ここで本明細書における吸音率は「垂直入射吸音率」の意味であり、ＪＩＳ  Ａ  １４０５−２に準処する方法で、直径１００ｍｍのインピーダンス管内にサンプルをセットして測定される値である。サンプル直径は１００ｍｍ弱とし、スペーサーを介して、インピーダンス管内に固定する。背後空気層厚（すなわち、枠体の厚みＴ２）の変更は、サンプルの背後にある剛体（ピストン）の位置を調整することによって行うことができる。またサンプル径（すなわち、枠体の貫通孔の直径Ｄ）の変更は、スペーサーの内径を調整することによって行うことができる。
【００１８】
次に、本発明の吸音体について説明する。
図１は本発明の吸音体の一実施形態を示したもので、図１（ａ）は平面図、（ｂ）は（ａ）中のＢ−Ｂ線に沿う断面図である。図中符号１は吸音体、２は枠体、３は吸音材、４は吸音体が取り付けられている施工面を示している。吸音体１は、貫通孔２ａを有する枠体２の表面２ｂ上に、吸音材３が積層され、固定されている。
本実施形態の吸音体１は枠体２の裏面２ｃが施工面４に接着固定されており、吸音材３と施工面４との間に背後空気層５が形成された状態で使用される。すなわち枠体２の表面２ｂおよび裏面２ｃそれぞれにおける貫通孔２ａの開口のうち、表面における開口が吸音材３で覆われており、裏面における開口が施工面４によって閉じられている。
【００１９】
本実施形態の枠体２は、外形形状が円形で、同心円状の貫通孔２ａが設けられている。枠体２は貫通孔２ａを有していればよく、外形形状は任意とすることができる。枠体２自身は、吸音性能を有していてもよく、有していなくてもよい。枠体２の材質は特に制限されないが、軽量化の点からは樹脂などの比重の低い材料が好ましい。
枠体２の厚さＴ２によって吸音材３の施工面４側に形成される背後空気層５の厚さが決まる。該厚さＴ２は上記数式（１）および（２）を満たせばよいが、吸音性能の点からは３ｍｍ以上が好ましい。また全体のサイズを抑える点からは、５０ｍｍ以下が好ましい。
枠体２の厚さが不均一である場合は、Ｔ２として中央値を用いる。
【００２０】
貫通孔２ａの形状（枠体２の表面２ｂにおける開口の形状）は円形に限らず、多角形など任意の形状とすることができる。特に、吸音率がピークとなるピーク周波数がより低くなる点、および該ピーク周波数における吸音率がより高くなる点からは、円形であることが好ましい。
貫通孔２ａの直径Ｄは上記数式（１）および（２）を満たせばよいが、吸音性能の点から２０ｍｍ以上が好ましい。
本発明において貫通孔２ａが円形でない場合、数式（１）および（２）における「Ｄ」の値は、該貫通孔２ａの面積（枠体２の表面２ｂにおける開口の面積）と同面積の円の直径の値を用いるものとする。
【００２１】
吸音材３は、その材質によって、数式（１）および（２）における比重Ｇおよび粘弾貯蔵率Ｅ’が変わるため、これらの値が上記の式を満たすように材質を選択する。
吸音材３の比重Ｇは特に制限されないが、例えば０．８６〜１．６５が好ましい。
吸音材３の粘弾貯蔵率Ｅ’は特に制限されないが、例えば１×１０７〜１×１０１０Ｐａが好ましく、５×１０７〜５×１０９Ｐａがより好ましい。
【００２２】
吸音材３は、単一の材料からなっていてもよく、２種以上の材料の組み合わせであってもよい。
吸音材３の構成材料としては、例えば、熱可塑性樹脂を用いることができ、具体的にはＥＥＡ（エチレンエチルアクリレート）、ＥＶＡ（酢酸ビニル共重合体）、ＰＥ（ポリエチレン）、ＣＰＥ（塩素化ポリエチレン）、ＰＶＣ（ポリ塩化ビニル）、ＰＰ（ポリプロピレン）、ＳＥＢＳ（スチレンエチレンブチレンスチレンブロック共重合体）、ＳＩＳ（スチレンイソプレンスチレンブロック共重合体），ＳＥＰＳ（スチレンエチレンプロピレンスチレンブロック共重合体）、ＰＥＴ（ポリエチレンテレフタレート）、アクリル樹脂、ポリメチルペンテン、ポリブテン、ＰＥＥＫ（ポリエーテルエーテルケトン）、環状オレフィン、ポリ乳酸等から選ばれる１種または２種以上の樹脂、またはこれらの樹脂をベース樹脂とし、これに無機フィラー及び又は有機フィラーを適宜添加した混合物等が挙げられる。
上記に挙げた樹脂の中でも、ＰＥ、ＰＶＣ、ＥＥＡまたはこれらの混合樹脂が好ましい。
【００２３】
無機フィラーの例としては、マイカ、タルク、炭酸カルシウム、水酸化マグネシウム、等が挙げられる。
無機フィラーを配合する場合、その配合量は特に限定されず、数式（１）および（２）における比重Ｇおよび粘弾貯蔵率Ｅ’を満たす範囲であればよいが、機械強度の点からは、吸音材３の構成材料中８０質量％以下が好ましく、６０質量％以下がより好ましい。
有機フィラーの例としては、３，３’，３’’，５，５’，５’’−ヘキサ−ｔｅｒｔ−ブチル−ａ，ａ’，ａ’’−（メシチレン−２，４，６−トリイル）トリ−ｐ−クレゾール（例えば、製品名：アデカスタブ  ＡＯ−３３０、ＡＤＥＫＡ社製）、トリス（２，４ジ−ｔｅｒｔ−ブチルフェニル）フォスファイト（例えば、製品名：Ｉｒｇ１６８、チバ・スペシャルティ・ケミカルズ社製）が好ましい。
有機フィラーを配合する場合、その配合量は特に限定されず、数式（１）および（２）における比重Ｇおよび粘弾貯蔵率Ｅ’を満たす範囲であればよいが、機械強度の点からは、吸音材３の構成材料中８０質量％以下が好ましく、６０質量％以下がより好ましい。
【００２４】
吸音材３の厚さＴ１は、上記数式（１）および（２）を満たせばよく特に制限されない。
本発明の吸音体１は、吸音材３の厚さＴ１が薄くても、低周波領域において高度な吸音効果を達成できる。吸音材３の厚さＴ１は制限されないが、軽量化の点から５ｍｍ以下が好ましく、３ｍｍ以下がより好ましい。また吸音材３の厚さＴ１の下限値は０．０５ｍｍ以上が好ましく、０．１ｍｍ以上がより好ましい。吸音材３の厚さが不均一である場合は、Ｔ１として中央値を用いる。
【００２５】
枠体２に吸音材３を固定する手段としては、接着剤、両面テープ等の接着手段を用いてもよく、圧着、溶融圧着により固定してもよい。
【００２６】
さらに吸音材３の表面上（枠体２側とは反対側）に、他の吸音層（図示せず）を積層してもよい。かかる他の吸音層の材質は特に制限されず、従来の吸音材として公知の材料を適宜使用できる。例えば、吸音材３により吸音効果が得られる周波数領域よりも、高周波数領域において吸音効果を奏する吸音層を吸音材３上に積層して設けることにより、吸音体１全体として、吸音効果が得られる周波数領域をより広くすることができる。かかる他の吸音層の材質としては、例えば、発泡樹脂、フェルト、繊維材料、グラスウール、ロックウール、木粉セメント等が挙げられる。特に発泡樹脂、フェルト、繊維材料、グラスウールが好ましい。
【００２７】
吸音体１は、上記数式（１），（２）を満たすように、吸音材３の材質、吸音材３の厚さ、枠体２の厚さ、貫通孔２ａの形状および大きさを選択することにより、吸音率のピーク周波数が５００Ｈｚ以下であり、かつ該ピーク周波数における吸音率が０．５以上であるような、低周波領域における高度な吸音効果が得られる。
すなわち、上記数式（１）で求められるＥ１と吸音率のピーク値とは、後述の実施例における図３のグラフに示されるような相関関係があり、このＥ１の値が９．７×１０６（グラフでは９．７Ｅ＋６と記載する。以下、同様。）以上であれば、吸音率のピーク値が０．５以上となる。
また、上記式（２）で求められるＥ２と吸音率のピーク周波数とは、後述の実施例における図４のグラフに示されるような相関関係があり、このＥ２の値が３４６以下であれば、吸音率のピーク周波数が５００Ｈｚ以下となる。
【００２８】
また吸音体１は、薄型でも低周波領域において高度な吸音効果を達成できるものであり、Ｔ１とＴ２の合計の厚さが例えば５５ｍｍ以下、好ましくは２５ｍｍ以下でありながら、５００Ｈｚ以下の低周波領域において、吸音率が０．５以上の高度な吸音効果を達成できる吸音体が得られる。
このように、従来は達成することが難しかった、薄い吸音材３で低周波領域における高度な吸音効果を得ることができる。
【００２９】
なお、本発明の吸音体は、貫通孔を有する枠体と、該貫通孔の一方の開口を覆う吸音材を備えた構成であればよく、図１に示す形態に限らず、各種の構成とすることができる。例えば図６に示すように、板状の枠体２２に複数の貫通孔２２ａが設けられており、該枠体２２の一面上に、該複数の貫通孔２２ａを一括的に覆うように吸音材２３が積層、固定された構成を有する吸音体２１であってもよい。図６は吸音体２１を枠体２２側から見た斜視図である。
このように、枠体２２に複数の貫通孔２２ａが設けられている場合、該複数の貫通孔２２ａの形状および大きさは均一でもよく、異なっていてもよい。
また該複数の貫通孔２２ａの配置は任意であるが、隣り合う貫通孔２２ａどうしの距離ｄが小さいほど吸音体２１における吸音の効率が高くなる。
このような構成の吸音体２１においても、上記数式（１），（２）を満たすように、吸音材２３の材質、吸音材２３の厚さ、枠体２２の厚さ、貫通孔２２ａの形状および大きさを選択することにより、吸音率のピーク周波数が５００Ｈｚ以下であり、かつ該ピーク周波数における吸音率が０．５以上であるような、低周波領域における高度な吸音効果が得られる。
【実施例】
【００３０】
以下に実施例を用いて本発明をさらに詳しく説明するが、本発明はこれら実施例に限定されるものではない。
（例１〜２７）
表１に示す配合の材料（樹脂または樹脂とフィラーの混合物）を用いて膜状の吸音材３を作製した。使用した樹脂およびフィラー等は表２の通りである。表１における「部」は「質質部」である。
吸音材３の厚みＴ１は表３に示す値とした。吸音材３を構成する材料の粘弾貯蔵率Ｅ’および比重Ｇを測定した結果を表３に示す。
得られた膜状の吸音材３を用いて図１に示す構成の吸音体１を作製した。枠体２の材質はアクリル樹脂であり、貫通孔２ａは円形とした。枠体の厚みＴ２および貫通孔２ａの直径Ｄは表３に示す値とした。
作製した吸音体１について、上記数式（１）で求められる第１の貯蔵弾性率Ｅ１および上記数式（２）で求められる第２の貯蔵弾性率Ｅ２の値を計算により求めた。結果を表３に示す。
また作製した吸音体１について、上述した測定方法により吸音率を測定し、ピーク周波数と該ピーク周波数における吸音率の値（ピーク値）を求めた。図２は例１６で得られた吸音体について上述した測定方法により吸音率を測定して得られた周波数と吸音率の関係を示すグラフである。このグラフより例１６における吸音率ピーク値は０．９５、ピーク周波数は３５２Ｈｚであることがわかる。
例１〜２７についての測定結果を表３に示すとともに、図３、４のグラフに示す。
図３は、第１の貯蔵弾性率Ｅ１を横軸、ピーク周波数における吸音率の値を縦軸とし、各例の結果をプロットしたグラフである。グラフ中のＲ２は相関係数を示す（以下、同様。）。
図４は、第２の貯蔵弾性率Ｅ２を横軸、ピーク周波数の値を縦軸とし、各例の結果をプロットしたグラフである。
【００３１】
【表１】
2008096826.tif 000005
【００３２】
【表２】
2008096826.tif 000006
【００３３】
【表３】
2008096826.tif 000007
【００３４】
表３および図３に示されるように、第１の貯蔵弾性率Ｅ１が９．７×１０６〜３．３×１０７の範囲において、吸音率のピーク値は０．５〜１．０であった。また表３および図４に示されるように、第２の貯蔵弾性率Ｅ２が１３３〜３４６の範囲において、ピーク周波数は２９０〜５００Ｈｚであった。
したがって、Ｅ１が９．７×１０６以上、かつＥ２が３４６以下である例１〜２０の吸音体において、５００Ｈｚ以下の低周波領域において、吸音率０．５以上の高度な吸音効果が得られる。
【００３５】
（参考例１）
吸音周波数に対する背後空気層の関係を調べた。
表４に示す４種類の配合の材料（樹脂または樹脂とフィラーの混合物）Ａ〜Ｄを用いて膜状の吸音材３を作製した。使用した樹脂およびフィラーは前記表２の通りである。表４における「部」は「質質部」である。
【００３６】
【表４】
2008096826.tif 000008
【００３７】
吸音材３の厚みＴ１は、Ａ〜Ｃについては１ｍｍ、Ｄは０．７ｍｍとした。背後空気層の厚さを表５に示すように変化させ、それぞれ吸音周波数（ピーク周波数）を測定した。その結果を表５に示す。またＡ〜Ｄのそれぞれにおいて、背後空気層の厚さが９ｍｍのときの吸音周波数を１として、各吸音周波数の測定値を規格化した値を求めた。その結果を表５に示すとともに、該規格化した吸音周波数の値と背後空気層の厚さとの関係を図５のグラフに示す。
【００３８】
【表５】
2008096826.tif 000009
【産業上の利用可能性】
【００３９】
本発明の吸音体は、例えば、壁、床などの建材、自動車用の吸音材、電気製品の吸音材など、広い範囲に適用できる。
【図面の簡単な説明】
【００４０】
【図１】本発明の吸音体の一実施形態を示すもので（ａ）は平面図、（ｂ）は（ａ）中のＢ−Ｂ線に沿う断面図である。
【図２】実施例にかかる吸音率測定結果の例を示すグラフである。
【図３】実施例の結果を示すグラフである。
【図４】実施例の結果を示すグラフである。
【図５】参考例の結果を示すグラフである。
【図６】本発明の吸音体の他の実施形態を示す斜視図である。
【図７】従来の吸音材料における吸音特性を示すグラフである。
【符号の説明】
【００４１】
１、２１…吸音体、
２、２２…枠体、
２ａ、２２ａ…貫通孔、
３、１３、２３…吸音材、
５、１５…背後空気層。
【図１】
2008096826.tif 000012
【図２】
2008096826.tif 000013
【図３】
2008096826.tif 000014
【図４】
2008096826.tif 000015
【図５】
2008096826.tif 000016
【図６】
2008096826.tif 000017
【図７】
2008096826.tif 000018